(57)【要約】【課題】塩化ビニル系床仕上げ材に含まれる軟化材である可塑剤とコンクリート下地に起因するアルカリ性の水分の接触による加水分解でアルコール分が遊離することが近年判明している。  このアルコールの中には常温で臭気を発するものもあり、建築で問題になっているＴＶＯＣの原因になることもあり住環境に悪影響を及ぼすことがあるので、その問題の解決を図る。【解決手段】本発明の課題は、コンクリート下地とその上に、遮水層、可塑剤を含む塩化ビニル系合成樹脂を主体とする床材がこの順序で順次積層形成されている床構造によって解決される。【選択図】図１
2007046321.tif 000002
【特許請求の範囲】
【請求項１】
コンクリート下地とその上に、遮水層、可塑剤を含む塩化ビニル系合成樹脂を主体とする床材がこの順序で順次積層形成されていることを特徴とする床構造。
【請求項２】
当該遮水層は、遮水性シート材料である事を特徴とする請求項１に記載の床構造。
【請求項３】
当該遮水性シート材料は、少なくとも一つの遮水性のフィルムからなる事を特徴とする請求項２に記載の床構造。
【請求項４】
当該遮水性シート状材料が、透湿度０．５〜１０ｇ／ｍ２・ｄａｙ（４０℃・９０％Ｒｈ）の遮水性のフィルムからなることを特徴とする請求項２又は３に記載の床構造。
【請求項５】
当該遮水性シート状材料に含まれる遮水性のフィルムは、熱可塑性樹脂上に５〜１０μｍの金属化合物を蒸着して構成され、且つ当該蒸着層には、更に１０〜２０μｍのポリエステル（ＰＥＴ）層、直鎖状低密度ポリエチレン（ＬＬＤＰＥ）層、エチレンビニルアルコール（ＥＶＯＨ）層等から選択された少なくとも一つの層が積層されており、当該遮水性のフィルムは引き裂き強度（ＪＩＳ  Ｚ  １７０７）が７０ｇｆ以上２５０ｇｆ以下であることを特徴とする請求項２乃至４の何れかに記載の床構造。
【請求項６】
当該金属化合物は、アルミナ（Ａｌ２Ｏ３）及び酸化ケイ素（ＳｉＯｘ）から選択された少なくとも一つの化合物であることを特徴とする請求項５に記載の床構造。
【請求項７】
当該遮水性のフィルムの熱可塑性樹脂が、ＥＶＯＨ（エチレンビニルアルコール）、ＥＶＡ（エチレン酢酸ビニル）、ポリエチレン、アクリル、ポリアミド、ポリエステルの中から選択された少なくとも一つの層から構成されていることを特徴とする請求項３乃至６のいずれかに記載の床構造。
【請求項８】
遮水層が床材の裏面に積層されている事を特徴とする床仕上げ材。
【請求項９】
当該遮水層は、遮水性シート材料である事を特徴とする請求項８に記載の床仕上げ材。
【請求項１０】
当該遮水性シート材料は、少なくとも一つの遮水性のフィルムから構成されており、且つ、当該遮水性のフィルムは、透湿度０．５〜１０ｇ／ｍ２・ｄａｙ（４０℃・９０％Ｒｈ）を有することを特徴とする請求項９に記載の床仕上げ材。
【請求項１１】
当該遮水性シート状材料に含まれる遮水性のフィルムは、熱可塑性樹脂上に５〜１０μｍの金属化合物を蒸着して構成され、且つ当該蒸着層には、更に１０〜２０μｍのポリエステル（ＰＥＴ）層、直鎖状低密度ポリエチレン（ＬＬＤＰＥ）層、エチレンビニルアルコール（ＥＶＯＨ）層等から選択された少なくとも一つの層が積層されており、当該遮水性のフィルムは引き裂き強度（ＪＩＳ  Ｚ  １７０７）が７０ｇｆ〜２５０ｇｆであることを特徴とする請求項９又は１０の何れかに記載の床仕上げ材。
【請求項１２】
当該金属化合物は、アルミナ（Ａｌ２Ｏ３）及び酸化ケイ素（ＳｉＯｘ）から選択された少なくとも一つの化合物であることを特徴とする請求項１１に記載の床仕上げ材。
【請求項１３】
当該遮水性のフィルムの熱可塑性樹脂が、ＥＶＯＨ（エチレンビニルアルコール）、ＥＶＡ（エチレン酢酸ビニル）、ポリエチレン、アクリル、ポリアミド、ポリエステルの中から選択された少なくとも一つの層から構成されていることを特徴とする請求項８乃至１２のいずれかに記載の床仕上げ材。
【請求項１４】
請求項１乃至７の何れかに記載された床構造であって、当該遮水層が複数個の相互に隣接して配置されており、且つ相互に隣接する個々当該遮水層の端部同士がシールされている事を特徴とする床構造。
【請求項１５】
請求項８乃至１３の何れかに記載された床仕上げ材であって、複数個の当該床仕上げ材が相互に隣接して配置されており、且つ相互に隣接する個々の床仕上げ材に於ける当該遮水層の端部同士がシールされている事を特徴とする床仕上げ材。
【請求項１６】
コンクリート下地の上に、遮水層、可塑剤を含む塩化ビニル系合成樹脂を主体とする床仕上げ材を順次に形成するか、或はコンクリート下地の上に、裏面に予め遮水層が形成された可塑剤を含む塩化ビニル系合成樹脂を主体とする床仕上げ材を配置することを特徴とする床の施工方法。
【請求項１７】
隣接する、請求項１乃至７の何れかに記載されている床構造に於ける当該遮水層の端部同士をシールすることを特徴とする床の施工方法。
【請求項１８】
請求項１乃至７の何れかに記載された床構造、若しくは請求項８乃至１３の何れかに記載された床仕上げ材が複数個の相互に隣接して配置した後、相互に隣接する個々の当該床構造若しくは当該床仕上げ材に於ける遮水層の端部同士をシールする事を特徴とする床の施工方法。
【発明の詳細な説明】
【技術分野】
【０００１】
本発明は、可塑剤を含む塩化ビニル系合成樹脂を主体として形成されているバッキング層を有する床構造或は床仕上げ材及び当該床構造或は当該床仕上げ材を使用した床の施工方法に関するものであり、特に詳しくは、塩化ビニル系床仕上げ材に含まれる可塑剤が加水分解されて発生する臭気による住環境に及ぼす悪影響を防止するための床構造、床仕上げ材及び床の施工方法に関するものである。
【背景技術】
【０００２】
従来、床仕上げ材は床下地に直接、接着剤もしくは粘着材で強固に接着するのが一般的施工方法であった。この施工方法は極めて簡便である為に広く一般に普及している。しかしながら、この施工方法のためには床下地が平滑でかつ平坦に仕上げられている事、接着剤もしくは粘着材が効果を発揮するように良く乾燥している事、粉っぽくない事などの諸条件を満たしていなくてはならなかった。
【０００３】
一方、近年建築工事で工期短縮が求められるようになり、床仕上げ材を施工するコンクリート下地が未熟で乾燥不十分な場合も多々見られるようになって来ている。下地コンクリートの水分は乾燥が不十分である場合のみならず室内の結露に起因する場合もある。
【０００４】
軟質及び半硬質の塩化ビニル床仕上げ材や長尺塩ビシートなどや、特に置き敷き工法が多用される軟質（可塑剤含有量が多い）のタイルカーペットや置き敷き塩ビ床仕上げ材の施工において、下地コンクリートの乾燥が不十分であるとコンクリート面のアルカリ性の水分によって床仕上げ材内部の可塑剤が加水分解されアルコール分が遊離することが近年判明している。このアルコールの中には常温で臭気を発するものもあり、建築業界で問題になっているＴＶＯＣの原因になることもあった。
【０００５】
例えば、２００２年４月に発行された日衛誌第５７巻第１号第２９０ページ（非特許文献１）に開示されている様に幾つかの化学物質がシックハウス症候群の原因となっている事が報告されている。
【０００６】
ＴＶＯＣは住環境にとって非常に重要な問題であり、これらの化学物質を除去するか、発生しないようにする事が必要とされている。
然しながら、一方では、係る成分は微量であるのでその除去方法や発生の防止方法も難しいのが現状である。
【０００７】
しかしながら同じ時期に建てられた同一の建物でＯＡ床の上のタイルカーペットでは問題の遊離アルコールの発生量がコンクリート直土間に較べて二十分の一であって規制値をクリアするものであったと言うデーターは上記従来の問題を解決する為の方向を示唆するものである。
【０００８】
その他、床仕上げ材に水分の移動を遮断するバリア層を設ける技術が、特開平１０−３３７７９９号公報（特許文献１）の第２頁左欄第１〜２０行目、同右欄２６〜４０行等に記載されているが、この技術は、空気中の湿気防止であり、コンクリート表面のアルカリ性の水に対する対策ではない。
【０００９】
又、特開２０００−２４０２６７号公報（特許文献２）の第２頁左欄１〜１５行目、同右欄第１９〜４１行目等には、コンクリート下地面にシート状物或はフィルムを敷設しその上に木質材料を貼着する技術が開示されてはいるが、この技術は、コンクリートの水分による木質床仕上げ材の膨張を防止しようと言うものであり、アルカリ性の水分に対する対策ではなく、可塑剤を含むバッキング層を持った床仕上げ材を対象とする技術でもなく、更には、透湿度や強度の限定もない。
【００１０】
一方、特開平８−２３２４４６号公報（特許文献３）の第２頁左欄１〜４２行目には、コンクリート下地面と接触する床仕上げ材の裏面に凹凸部を形成する技術が開示されているが、当該凹凸部は、コンクリート表面に付着している接着剤及び当該接着剤から発生するガスの逃げ場を提供するものであり、然も、特許文献３の出願時点に於いては、アルカリ性の水分による可塑剤の加水分解によるＶＯＣの害は知られておらず、可塑剤を含まないプラスチックを使用する技術に関しては言及がない。
【００１１】
又、特開２００１−１８２３０６号公報（特許文献４）の第２頁右欄１８〜４５行目等には、特許文献３と同じ様に、床仕上げ材の裏面に凹凸部を形成する技術が開示されているが、当該凹凸部は、エア抜きのために設けられているものであって、可塑剤を含まないプラスチックを使用する技術に関しては言及がない。
【００１２】
【非特許文献１】日衛誌第５７巻第１号第２９０ページ
【特許文献１】特開平１０−３３７７９９号公報
【特許文献２】特開２０００−２４０２６７号公報
【特許文献３】特開平８−２３２４４６号公報
【特許文献４】特開２００１−１８２３０６号公報
【発明の開示】
【発明が解決しようとする課題】
【００１３】
従って、本発明の目的は、塩化ビニル系床仕上げ材に含まれる軟化材である可塑剤とコンクリート下地に起因するアルカリ性の水分の接触による加水分解でアルコール分が遊離し、このアルコールの中に含まれる常温で臭気を発するアルコールが近年、建築業界で問題になっているＴＶＯＣ（シック症候群と呼ばれる）の発生の原因と考えられており、かかる原因の発生を抑制して住環境に悪影響を及ぼす問題を解決するための床構造、床仕上げ材及び床の施工方法等を提供するものである。
より具体的には、塩化ビニル系床仕上げ材のバッキング層とコンクリート下地と直接対向する面に遮水機能を有する部材を配置するものである。
【課題を解決するための手段】
【００１４】
本発明は、上記目的を達成する為、基本的には、以下の様な技術構成を採用するものである。
即ち、本発明に於ける第１の態様は、コンクリート下地とその上に、遮水層、可塑剤を含む塩化ビニル系合成樹脂を主体とする床材とが順次この順で積層されて形成されている床構造であり、又本発明に於ける第２の態様としては、遮水層が可塑剤を含む塩化ビニル系合成樹脂を主体とする床材の裏面に積層されている床仕上げ材である。
【００１５】
更に、本発明に於ける第３の態様としては、コンクリート下地の上に、遮水層、可塑剤を含む塩化ビニル系合成樹脂を主体とする床材をこの順序で順次に積層して形成するか、或はコンクリート下地の上に、裏面に予め遮水層が形成された可塑剤を含む塩化ビニル系合成樹脂を主体とする床材からなる床仕上げ材を配置する様に構成されている床の施工方法である。
【発明の効果】
【００１６】
本発明は、次のような効果を奏する。
（１）可塑剤を含む塩化ビニル系合成樹脂を主体とする床材とコンクリート下地との間に遮水層を介在させた本発明にかかる床構造に於いては、当該床材に含まれる可塑剤がコンクリート下地のアルカリ性の水分と接触することはなく加水分解反応は起こらず、又当該床材の裏面に遮水層を張り合わせた床仕上げ材をコンクリート下地表面に配置させることによって、当該床仕上げ材内に含まれる可塑剤がコンクリート下地のアルカリ性の水分と接触することはなく加水分解反応は起こらず、何れも住環境に悪影響を及ぼすＴＶＯＣの発生を抑えることが出来る。
【００１７】
（２）当該遮水層をコンクリート下地の表面に張り合わせて床材を施工するか上記した床仕上げ材を当該遮水層をコンクリート下地の表面と接触する様に配置すれば、床材に含有している可塑剤がコンクリート下地のアルカリ性の水分と接触することはなく加水分解反応は起こらず、住環境に悪影響を及ぼすＴＶＯＣの発生を抑えることが出来る。
【００１８】
つまり、本発明の課題は、より具体的には、遮水性のフィルム若しくはシートからなる遮水層を可塑剤を含む塩化ビニル系合成樹脂を主体とする床材と床下地との間に介在させて、当該可塑剤とコンクリート下地の表面にあるアルカリ性の水分を接触させないようにした方法とこの方法を利用した床構造或は床仕上げ材および床の施工方法によって従来の問題が解決される。
【発明を実施するための最良の形態】
【００１９】
以下に、本発明に於ける床構造、床仕上げ材及び床の施工方法等の具体例を図面を参照しながら詳細に説明する。
即ち、本発明に於ける床構造に関しては、例えば、図１（Ａ）には、コンクリート下地５とその上に、遮水層４、可塑剤を含む塩化ビニル系合成樹脂を主体とする床材１がこの順序で順次積層されて形成されている床構造５０が示されている。
【００２０】
即ち、本発明に於ける第１の態様に於いては、可塑剤を含む塩化ビニル系合成樹脂を主体として形成されている床材１の、コンクリート下地５の表面１０と直接対向する面１１に適宜の遮水層４が設けられてそして当該遮水層４が直接コンクリート下地５の表面１０に接触する様な構成からなる床構造５０を特徴とするものである。
【００２１】
図中２は、任意的に設けられる表面層であって、パイル層で構成されていても良く、或いは適宜の塩ビ層で構成されているもので有っても良い。
尚、図１（Ｂ）は、図１（Ａ）に示す床構造５０の分解図である。
【００２２】
一方、図１（Ｃ）には、可塑剤を含む塩化ビニル系合成樹脂を主体として形成されているバッキング層３と適宜の構成を有する表面層２とが積層されて構成された床材１であって、当該バッキング層３のコンクリート下地５の表面１０と直接対向する面１１に適宜の遮水層４が設けられている構成を有する床仕上げ材５１が示されている。
【００２３】
即ち、本発明に於いて使用される床仕上げ材５１は、種々の構成を有するものがあるが、主として、可塑剤を含む塩化ビニル系合成樹脂を主体として形成されている合成樹脂層３のみで構成されているものと、適宜の構成を有する表面層２に当該可塑剤を含む塩化ビニル系合成樹脂を主体として形成されている合成樹脂がバッキング層３が積層されているものとがあり、本発明はいずれの構成のものでも適用可能である。
【００２４】
本発明に於いて使用される当該床仕上げ材５１の表面層２を構成する部材は特に限定されるものでは無いが、床仕上げ材として従来から周知の繊維を主体とする織物、編み物、不織布からなる布帛類、合成樹脂等からなるフィルム状シート、或はその両者を複合化したシート状物、紙、木材等を用いたシート状物等が使用でき、その厚み、表面摩擦度、硬度、弾性、柔軟性等は使用される用途に応じて適宜選定する事が可能である。
【００２５】
又、本発明に於ける当該床構造５０或は当該床仕上げ材５１に使用される当該バッキング層３は、主として塩化ビニル系合成樹脂から構成されるシート状物であり、その厚みは特に限定されないが、その使用される用途に応じて適宜選定する事が可能である。
【００２６】
当該塩化ビニル系合成樹脂は、塩化ビニル単独で形成されたものであっても良く、又、必要によって、他の合成樹脂成分が混在されているものであっても良い。係る塩ビ樹脂と混合されるその他の合成樹脂成分は、特に限定されないが、その使用用途に応じて適宜選択する事が可能である。
【００２７】
更に、本発明に於ける当該塩化ビニル系合成樹脂に適度の柔軟性を与える為に混入される可塑剤の種類も特に特定されるものではなく、従来公知の可塑剤が使用可能である。
【００２８】
本発明における可塑剤とは、たとえば、ジオクチルフタレート（ＤＯＰ）、ジブチルフタレート（ＤＢＰ）、ブチルオクチルフタレート（ＢＯＰ）等が挙げられる。
又、本発明に於ける当該床仕上げ材５１の形状或は大きさも特に限定されるものではなく、一般的には、従来公知のタイルカーペットと称される部材の様に、平面形状が正方形でその一辺の長さが５００ｍｍ程度であるものが一般的である。
【００２９】
次に、本発明の当該床構造５０或は当該床仕上げ材５１に於いて使用される当該遮水層４は、遮水性シート材料で構成されている事が望ましい。
そして当該遮水性シート材料は、少なくとも一つの遮水性のフィルムからなる構成されているものであり、複数の同一或は異なる遮水性のフィルムが積層されているもので有っても良い。
【００３０】
即ち、本発明に於いて使用される当該遮水層４は、当該バッキング層３のコンクリート下地５と直接対向する面１１に直接的に或は間接的に接合する様に設けられているものであり、当該遮水層４は、当該バッキング層３のコンクリート下地５と直接対向する面１１に全面的に適宜の接合手段、例えば、適宜の接着手段を介して接合されて一体化されているものであっても良く、或は適宜の箇所のみを点状に接合処理を施して一体化されているものであっても良く、更には、当該遮水層４は当該バッキング層３のコンクリート下地５と直接対向する面１１と接着部分の存在なしに単に平列的に積層配置されているものであっても良い。
【００３１】
本発明に於ける当該遮水層４は、当該床材１のバッキング層３とコンクリート床下地５の表面１０との間に介在して、コンクリート内に含まれるアルカリ性の水分６がコンクリート面から浸出し、当該アルカリ性の水分が床仕上げ材内部の可塑剤と接触して当該可塑剤が加水分解されアルコール分が遊離することを防止する機能を有するものである。
【００３２】
処で、本発明に於いて使用される当該遮水層４は、上記した通り、上記機能を発揮するものである必要があり、具体的には、当該遮水層４は、適宜の遮水性シート材料で構成されている事が望ましく、より具体的には、当該遮水性シート材料は、遮水性のフィルム若しくは遮水性のシートからなる事が望ましい。
【００３３】
本発明に使用される当該遮水性シート材料としての遮水性のフィルムは、適宜の合成樹脂から構成された、適宜の厚みを有する水を透過させないフィルムで構成されたものであっても良く、当該フィルムは一層でも良く、複数のフィルム層が積層されて構成されたものであっても良い。
【００３４】
一方、本発明に於いて使用される当該遮水性シート状材料に含まれる遮水性のフィルムは、熱可塑性樹脂上に５〜１０μｍのアルミナ（Ａｌ２Ｏ３）及び酸化ケイ素（ＳｉＯｘ）から選択された少なくとも一つの化合物を蒸着して構成されたものであっても良く、且つ当該蒸着層には、更に１０〜２０μｍのポリエステル（ＰＥＴ）層、直鎖状低密度ポリエチレン（ＬＬＤＰＥ）層、エチレンビニルアルコール（ＥＶＯＨ）層等から選択された少なくとも一つの層が積層されているもので有っても良い。
【００３５】
本発明に於ける当該遮水性のフィルムは引き裂き強度（ＪＩＳ  Ｚ  １７０７）が７０ｇｆ以上２５０ｇｆ以下であることが望ましい。
更に、本発明に於いては、当該遮水性のフィルムの熱可塑性樹脂は、ＥＶＯＨ（エチレンビニルアルコール）、ＥＶＡ（エチレン酢酸ビニル）、ポリエチレン、アクリル、ナイロン、ポリエステルの中から選択された少なくとも一つの層から構成されていることが好ましい。
【００３６】
一方、本発明に於ける遮水性のシートとしては、例えば、布帛や木材或は紙類等の基板の表面に適宜の防水性能を有する合成樹脂の皮膜を形成したものが使用可能である。
【００３７】
本発明に於ける当該遮水層４を構成する遮水性シート状材料としては、例えば、図１（Ｅ）に示す様に、少なくとも透湿度が０．５〜１０ｇ／ｍ２・ｄａｙ（４０℃・９０％Ｒｈ）以下の湿気バリヤ層１２を有する積層体であって、当該バリヤ層１２は、適宜の基板１５上に適宜の蒸着層及びＥＶＯＨ層（エチレンビニルアルコール）の中から選択された少なくとも一つの層１３から構成されていることも望ましい。
【００３８】
本発明に於ける蒸着層に使用される金属化合物は特に限定されるものではなく、必要な遮水性能を発揮できる金属化合物を適宜の厚みに蒸着したものが使用される。
当該蒸着層の一例としてはアルミナ（Ａｌ２Ｏ３）及び酸化ケイ素（ＳｉＯｘ）から選択された少なくとも一つの金属化合物を、５〜１０μｍの厚みに蒸着して構成したものであっても良い。
【００３９】
更に、本発明に於いて使用される遮水層４を構成する当該遮水性シート状材料に含まれる当該湿気バリヤ層１２は、上記した蒸着層１３に、更に１０〜２０μｍの厚みを持つポリエステル（ＰＥＴ）層、エチレンビニルアルコール（ＥＶＯＨ）層及び直鎖状低密度ポリエチレン（ＬＬＤＰＥ）層から選択された少なとも一つの層１４が積層されている事が望ましい具体例である。
【００４０】
この様に構成された当該湿気バリヤ層１２は、引き裂き強度（ＪＩＳ  Ｚ  １７０７）が７０ｇｆ以上２５０ｇｆ以下という特性値を有しているので、床材１の裏部材として適当である。
次に、本発明の第２の態様である床仕上げ材５１に付いて説明する。
【００４１】
本発明に於ける当該床仕上げ材５１は、図１（Ｃ）に示す様に、遮水層４が床材１の裏面に積層された構成を有するものである。
当該床仕上げ材５１を構成する床材１と遮水層４のそれぞれの構成に関しては、上記した床構造５０で使用される床材１と遮水層４と同じものである。
【００４２】
又、本発明の床仕上げ材５１に於いて、当該床材１と当該遮水層４との接合方法も特に特定されるものではなく、上記した床構造５０の場合と同様に適宜の接合手段を介して相互に接合されたもので有っても良く、或は特定の接合手段を用いずに、単に重ね合わされているもので有っても良い。
【００４３】
尚、本発明に於ける当該床構造５０であって、当該床材１を複数個使用する際には、当該遮水層４が複数個の相互に隣接して配置されている場合には、相互に隣接する個々当該遮水層４の端部同士が互いにシールされている事が好ましい。
【００４４】
同様に本発明に於ける床仕上げ材５１に於いても、複数個の当該床仕上げ材５１が相互に隣接して配置されている場合には、相互に隣接する個々の床仕上げ材５１に於ける当該遮水層４の端部同士がシールされている事が好ましい。
【００４５】
一方、本発明に於ける当該床仕上げ材１を構成する当該表面層２とバッキング層３としては、図１（Ｄ）に示す様に、従来公知のタイルカーペット７をそのまま使用することも可能である。
【００４６】
当該タイルカーペット７は、可塑剤を含む塩ビ系合成樹脂で構成されたバッキング層９と繊維集積層であるカーペット層８とから構成されたものであり、シック症候群を発生させる可能性の高い床仕上げ材の一つである。
【００４７】
本発明に係る上記した問題点に関し、可塑剤が分解し、臭気を発する機構は上述の通りであるが、どの程度の室内濃度で臭気を感じるかについては、官能試験により調べられており、嗅覚検知閾値として求められている。
【００４８】
例えば，可塑剤がＤＯＰの場合、発生するアルコールはオクチルアルコールであり、その嗅覚閾値は１４．４７［μｇ／ｍ３］である。これを床表面からの放散速度に換算した場合、１８．０９［μｇ／ｍ２ｈｒ］となる。
【００４９】
本発明で使用するフィルムもしくはシートの透湿度が１０ｇ／ｍ２・ｄａｙ（４０℃・９０％Ｒｈ）以下の場合には、ＤＯＰの分解は抑えられ、床表面から出るアルコールの放散は１８．０９［μｇ／ｍ２ｈｒ］を超えない。一方、これ以上の透湿度があるとアルコールの発生により臭気が発生する危険性がある。透湿度は低い程、効果が期待されるが、０．５ｇ／ｍ２・ｄａｙ以下とする事は技術的に可能ではあるが、費用対効果を考慮しても現実的ではない。
【００５０】
また、本発明で使用するフィルムもしくはシートは、施工性、耐久性、下地不陸への適応性が求められることから、適度な柔軟性と機械的強度が必要である。特に引き裂き強度が（ＪＩＳ  Ｚ  １７０７）７０ｇｆ〜２５０ｇｆで有る事が望ましく、当該引き裂き強度が７０ｇｆ以下の場合には、施工時および施工後に十分なバリア層として機能せず破断する恐れがあり好ましくない。また実際上、２５０ｇｆ以上の強度を必要とする場合は少なく、コストも高くなり好ましくない。
【００５１】
本発明に於ける他の具体例としては、コンクリート下地の上に、遮水層、可塑剤を含む塩化ビニル系合成樹脂を主体とする床仕上げ材を順次に形成する床の施工方法、或はコンクリート下地の上に、裏面に予め遮水層が形成された可塑剤を含む塩化ビニル系合成樹脂を主体とする床仕上げ材を配置する床の施工方法である。
【００５２】
上記した本発明に於ける他の具体例に於いては、相互に隣接する床構造５０に於ける当該遮水層４の端部同士をシールする工程が含まれているもので有っても良く、或は、当該床構造５０若しくは当該床仕上げ材５１が複数個の相互に隣接して配置した後、相互に隣接する個々の当該床構造若しくは当該床仕上げ材に於ける遮水層の端部同士をシールする様に構成された床の施工方法である。
【００５３】
蒸着層の厚みは５μｍ未満では遮水性能の確保が難しく、また１０μｍを超えると柔軟性が乏しくなり施工上好ましくない。
合成樹脂層の厚みが１０μｍ未満の場合は、引き裂き強度が十分ではなく、また、２０μｍを超える場合、柔軟性の点で好ましくない。
【００５４】
実施例
以下に、実施例を挙げて本発明を説明するが、本発明はこれにより何ら限定されるものではない。
【実施例１】
【００５５】
図１（Ａ）及び（Ｂ）に示す様に、可塑剤を含む塩化ビニル系合成樹脂を主体として形成されているバッキング層３からなる床材１或は当該バッキング層３と適宜の構成を有する表面層２とが積層されて構成された床材１をコンクリート下地５上に配置するに際して、当該床材１の当該バッキング層３のコンクリート下地５と直接対向する面１１と当該コンクリート下地表面１０との間に、当該可塑剤とコンクリート下地５に含まれるアルカリ性の水分とを互いに接触させない様な機能を有する部材である遮水層４を配置するという床の施工方法により、床構造５０が得られる。
【００５６】
より具体的には、当該バッキング層３のコンクリート下地５と直接対向する面１１と当該コンクリート下地表面１０との間に遮水層４を設けるものである。
又、本具体例に於ける当該遮水層４は、上記した様に、遮水性シート材料であり、当該遮水性シート材料は、遮水性のフィルム若しくは遮水性のシートから構成されている事が好ましい。
【００５７】
更に、本具体例に於いて使用する当該遮水性シート状材料は、上記具体例で使用したものと同様の特性を有する、少なくとも透湿度が１０ｇ／ｍ２・ｄａｙ（４０℃・９０％Ｒｈ）以下の湿気バリヤ層を有する積層体であって、当該バリヤ層が蒸着層及びＥＶＯＨ層（エチレンビニルアルコール）の中から選択された少なくとも一つの層から構成されていることが望ましい。
【００５８】
又、本具体例で使用される当該遮水性シート状材料に含まれる当該湿気バリヤ層も、上記具体例で使用したものと同様の構成を有するものであって、当該蒸着層を有し、当該蒸着層は５〜１０μｍのアルミナ（Ａｌ２Ｏ３）及び酸化ケイ素（ＳｉＯｘ）から選択された少なくとも一つの化合物を蒸着して構成され、且つ当該蒸着層には、更に１０〜２０μｍのポリエステル（ＰＥＴ）層及び直鎖状低密度ポリエチレン（ＬＬＤＰＥ）層から選択された少なくとも一つの層が積層されており、当該湿気バリヤ層は引き裂き強度（ＪＩＳ  Ｚ  １７０７）は、７０ｇｆ以上２５０ｇｆ以下であることが望ましい。
【００５９】
本発明に於いて使用されるバッキング層３、表面層２、蒸着層１３、蒸着される合成樹脂層１４及び、基板１５等のそれぞれについて、具体的な構成例を説明する。
表面層２、バッキング層３および遮水層４の具体例を下表に示す。
【００６０】
【表１】
2007046321.tif 000003
【００６１】
【表２】
2007046321.tif 000004
【００６２】
図１および図２に示す床構造において、施工前および施工１週間後に床表面から放散される２エチルヘキサノールの放散をＪＩＳ  Ａ  １９０１により測定した結果を図３に示す。
【００６３】
実施例においては、何れの場合も２エチルヘキサノール放散速度は１８．０９［μｇ／ｍ２ｈｒ］を下回っており、臭気は感じられない。
一方、比較例では図１および図２に示す床構造において遮水性シートを使用しなかった構造を使用したものであり、施工直後から可塑剤が分解され１週間後、２５０〜２８０［μｇ／ｍ２ｈｒ］の２エチルヘキサノールが観察された。
【００６４】
尚、表１中、Ｐｈｒは、樹脂成分（ＰＶＣ）１００部に対する他の成分の重量パーセントを示すものである。
本発明に於ける当該床仕上げ材５１の具体例としては、上記した床材１と上記した遮水層４とが当該床材１のバッキング層３のコンクリート下地接触面に当該遮水層４が接触一体化されているものであり、上記した具体例と同一の材料が適用されるものである。
【００６５】
又、本具体例に於いて、図２に示す様に、当該遮水層４として、所定の幅を有する遮水性シート材料を複数枚並列して配置し、その側縁同士を適宜の長さで重ね合わせて接続する事も可能であり、その際には、当該遮水性シート状材料４の重ね合わせ部分４０を適宜の加熱手段を使用して加熱融着４１させるか、適宜の接着剤を使用してシール４１した後に、当該遮水性シート状材料４の上に床仕上げ材５１を配置施工する事が出来る。
【００６６】
当該遮水層４は、少なくとも片面に、加熱融着の為の誘電加熱接着用樹脂を有する構造とすることも出来る。
更に、本具体例に於いては、当該遮水性シート状材料４を当該コンクリート下地の少なくとも一部の表面１０に張設するに際し、当該コンクリート下地の端部４２に於いては、当該遮水性シート状材料４を立ち上げさせ、当該立ち上がり部分４３を熱もしくは適宜のシーリング材４４からなる接着剤でシールすることも望ましい。
【００６７】
尚、図２では、当該床仕上げ材１としてカーペットタイルを使用しているが、本発明では、係る具体例に特定されるものではない。
次に、本発明の於ける別の具体例としては、床下地５に床仕上げ材１を施工するに先立って、コンクリート下地５の少なくとも一部の表面１０に遮水性シート状材料からなる遮水層４を張設し、当該遮水層４の重ね合わせ部分４０を熱もしくは接着剤でシール４１した後に、当該遮水層４の上に床仕上げ材を１配置施工する様に構成した床施工方法である。
【００６８】
本具体例に於ける当該遮水層４は、上記具体例に於いて使用されたものと同様の遮水性のフィルム若しくは遮水性のシートであり、且つそれらの詳細な構成や特性も上記した具体例のものと同一である事が望ましい。
【００６９】
本発明に於ける更に別の態様としては、可塑剤を含む塩化ビニル系合成樹脂を主体として形成されているバッキング層３と適宜の構成を有する表面層２とが積層されて構成された床材１をコンクリート下地５上に配置するに際して、当該床材１と当該コンクリート下地５との間に、当該可塑剤とコンクリート下地５に含まれるアルカリ性の水分との接触を妨害する機構を配置する事によって当該可塑剤の加水分解阻止する方法である。
【００７０】
本具体例のより詳細な具体例としては、当該バッキング層３のコンクリート下地５と直接対向する面１１と当該コンクリート下地５表面１０との間に遮水層４を設ける事によって可塑剤の加水分解を阻止する方法であり、当該遮水層４は、遮水性のフィルム若しくは遮水性のシートからなる遮水性シート材料で有っても良い。
【００７１】
本具体例に於ける当該遮水性シート状材料４は、上記具体例に於いて使用されたものと同様の遮水性のフィルム若しくは遮水性のシートであり、且つそれらの詳細な構成や特性も上記した具体例のものと同一である事が望ましい。
【００７２】
本発明は、次のような効果を奏する。
（１）遮水性のフィルムを裏面に張り合わせた床仕上げ材は含有する可塑剤がコンクリート下地のアルカリ性の水分と接触することはなく加水分解反応は起こらず、住環境に悪影響を及ぼすＴＶＯＣの発生を抑えることが出来る。
【００７３】
（２）遮水性のシートをコンクリート下地の表面に張り合わせて床仕上げ材を施工すれば床仕上げ材に含有する可塑剤がコンクリート下地のアルカリ性の水分と接触することはなく加水分解反応は起こらず、住環境に悪影響を及ぼすＴＶＯＣの発生を抑えることが出来る。
【図面の簡単な説明】
【００７４】
【図１】図１は、本発明に於ける、遮水性シートを床仕上げ材の裏面に張り合わせた床仕上げ材の一具体例を示す図である。
【図２】図２は、コンクリート下地の表面に遮水性のフィルムを張って、つなぎ目を溶接し、立ち上がり部を壁面に接着した本発明にかかる床下地調整準備工法及び床仕上げ材を施工する施工法の具体例を説明する図である。
【図３】図３は、本発明に係る床構造と従来の床構造との施工前後に於ける２エチルヘキサノール放散速度の相違を示すグラフである。
【符号の説明】
【００７５】
１    塩化ビニル床材
２    表層材
３    可塑剤を含む塩化ビニルバッキング層
４    遮水層
５    コンクリート下地
６    アルカリ性の水分
７    タイルカーペット
８    カーペット層
９    バッキング層
１０  コンクリート下地の表面
１１  バッキング層の下面
１２  バリア層
１３  蒸着層又はＥＶＯＨ層
１４  ＰＥＴ層又はＬＬＤＰＥ層
１５  基板
４０  重ね合わせ面
４１  接合部
４２  立ち上がり部
４３  立ち上がり部の接合部
４４  シーリング材
５０  床構造
５１  床仕上げ材
【図１】
2007046321.tif 000005
【図２】
2007046321.tif 000006
【図３】
2007046321.tif 000007